Водонаполненное взрывчатое вещество
SLURRY EXPLOSIVE

Предлагаемое изобретение относится к технике получения промышленных взрывчатых веществ и может быть использовано в целях ассимиляции перхлоратных производств для усовершенствования ассортимента мощных промышленных ВВ, применяемых для дробления трудновзрываемых горных пород.
В связи с расширением производства перхлоратных солей для оборонных целей, приобретает большое значение ассимиляция их производства в мирное время.
Одним из направлений ассимиляции перхлоратных солей является применение их в производстве промышленных взрывчатых веществ.
Все известные перхлоратные ВВ наряду с высокими энергетическими свойствами обладают высокой чувствительностью к механическим воздействиям, что затрудняет их изготовление и применение.
Наиболее близким техническим решением вопроса создания перхлоратных промышленных веществ является акванит "А", содержащий в составе 47,5% перхлората аммония.
Недостатками акванита "А" являются:
а) высокая чувствительность к механическим воздействиям;
б) необходимость применения промежуточных детонаторов;
в) непригодность для механизированного заряжания.
Целью предлагаемого изобретения является создание мощного промышленного взрывчатого вещества, содержащего перхлорат аммония, отличающегося пониженным содержанием сенсибилизатора в составе, низкой чувствительностью к механическим воздействиям, высокой детонационной способностью.
Отличительным признаком предлагаемого изобретения, обеспечивающим достижение поставленной цели, является содержание в рецептуре нового ВВ перхлората аммония и алюминия, тротила и нитратов аммония и кальция, воды, загустителя и поверхностно-активного вещества в определенном соотношении, что обеспечивает высокую мощность при низкой чувствительности к механическим воздействиям, физическую и химическую стабильность.
Новое взрывчатое вещество содержит: перхлората аммония 20-30%, тротила 8-18%, алюминиевого порошка или пудры 5-13%, нитрата аммония 30-40%, нитрата кальция (в пересчете на безводное вещество) - 6-10%, воды 4-10%, загустителя (Na-КМЦ) - 0,5-1,5% и сульфитно-спиртовой барды (в пересчете на сухое вещество) - 0,5-1,5%.
Готовое взрывчатое вещество представляет собой пластичную массу, обладает высокой химической и физической стабильностью, низкой чувствительностью к механическим воздействиям, высокой мощностью.
Пример
Водный раствор сульфитно-спиртовой барды, содержащий 1 кг сухого вещества, смешивают с 8 кг нитрата кальция и 35 кг нитрата аммония и 25 кг перхлората аммония при температуре 85-90°C в течение 20-30 минут. В полученную смесь, после полного растворения солей, загружают 10 кг алюминиевого порошка, 13 кг тротила и 1 кг КМЦ.
Для получения качественной эмульсии тротила в растворе солей перемешивание проводят в течение 30-60 минут.
После получения однородной массы перемешивание проводят при одновременном охлаждении до получения готового продукта.
Готовое пластичное взрывчатое вещество патронируют или расфасовывают в пакеты для накладных зарядов известными в технологии промышленных веществ способами.
В таблице приводятся сравнительные свойства нового взрывчатого вещества в сравнении с акванитом "А".
Для более полной характеристики приводятся свойства детонита, применяемого в настоящее время для дробления крепких пород.
Из таблицы следует, что новое ВВ обладает более высокой энергией взрыва и работоспособностью в сравнении с применяемыми в настоящее время детонитом и скальным аммонитом. Известно, что при применении ВВ с повышенными энергетическими показателями улучшаются технико-экономические показатели буровзрывных работ за счет снижения расходов на ВВ и бурение.
Не менее важными для практики положительными свойствами нового ВВ являются:
1) сравнительно невысокая чувствительность к механическим воздействиям, которая характеризует степень опасности при получении и применении взрывчатых веществ;
2) отсутствие пыления и особотоксичных веществ в составе нового ВВ, что улучшает условия труда при его применении.
Наименование ВВ
Показатели
новое ВВ
акванит "А"
детонит 10А
1.
Физическое состояние
пластичная масса
пластичная масса
порошок
2.
Плотность, г/см<sup>3</sup>
1,15-1,4
1,4
1,1-1,15
3.
Чувствительность к удару по ГОСТ 4545-48%
10-20
46
40-80
4.
Работоспособность
а)
в свинцовой бомбе, мл.
460
360
425
б)
на баллистической мортире , <img file="00000001.tif" he="11" wi="10" img-content="undefined" img-format="tif" />
480 (ТНТ - 222 амм №6 жв - 290 ск. аммонит - 317)
-
-
5.
Бризантность, мм
17-19
28 (в ст кольце)
17-19
6.
Скорость детонации, м/сек
4,5-5,5
5,3 (в ст. трубе, =40 мм)
5,2
7.
Теплота взрыва, ккал/кг
1450<sup>∗)</sup>
1124
1200
8.
Восприимчивость к детонации
детонирует от ЭД-8
детонирует от 10 г тетрила
детонирует от ЭД-8
∗) при воде жидкой.